(57)【要約】【構成】従来のタンタルコンデンサーよりも体積効率、直列抵抗、直列インダクタンスおよび高周波特性がすぐれているタンタルコンデンサーを提供する。信頼性を高めるためにタンタルコンデンサーを選別する方法についてもこれを提供する。【選択図】図９Ａ
2019521512.tif 000002
【特許請求の範囲】
【請求項１】
少なくとも一つの陽極を有するマルチアレイパッケージ設計のコンデンサーを選別する選別方法であって、
前記コンデンサーの定格電圧以上の電圧を印加する工程、
高温を前記コンデンサーに加える工程、
前記コンデンサーのＤＣ漏れ電流を測定する工程、および
所定最大値と前記ＤＣ漏れ電流を比較する工程を有することを特徴とする選別方法。
【請求項２】
前記コンデンサーの定格電圧を超える電圧を印加する工程で、前記コンデンサーの定格電圧の約１３０％〜約２５０％の範囲から選択する電圧を印加する請求項１に記載の選別方法。
【請求項３】
前記コンデンサーの定格電圧を超える電圧を印加する工程で、前記定格電圧の約１．３倍〜約２倍の電圧を印加する請求項１に記載の選別方法。
【請求項４】
約８５℃〜約１５０℃の範囲から前記高温を選択する請求項１に記載の選別方法。
【請求項５】
さらに、前記コンデンサーのＤＣ漏れ電流が前記所定の最大ＤＣ漏れ電流を超えない場合に、前記コンデンサーを合格と判定する工程を有する請求項１に記載の選別方法。
【請求項６】
さらに、前記コンデンサーのＤＣ漏れ電流が前記所定の最大ＤＣ漏れ電流を超えた場合に、前記コンデンサーを不合格と判定する工程を有する請求項１に記載の選別方法。
【請求項７】
前記コンデンサーの前記破壊電圧が改善するように前記電圧および温度を選択する請求項１に記載の選別方法。
【請求項８】
前記コンデンサーが一つの陽極を有する請求項１に記載の選別方法。
【請求項９】
前記コンデンサーが複数の陽極を有し、これら陽極を並列配置する請求項１に記載の選別方法。
【請求項１０】
前記コンデンサーが複数の陽極を有し、これら陽極を積み重ね配置する請求項１に記載の選別方法。
【請求項１１】
マルチアレイパッケージ（ＭＡＰ）構成で構成したコンデンサーであって、
少なくとも２つのコンデンサー素子を収容する成型体を有し、これら少なくとも２つのコンデンサー素子を少なくとも一つの基体に接続し、そしてこれら少なくとも２つのコンデンサー素子それぞれが陰極端子に電気的に接続された陰極部分および陽極端子に電気的に接続された陽極部分を有することを特徴とするコンデンサー。
【請求項１２】
前記基体が第１基体および第２基体を有する請求項１１に記載のコンデンサー。
【請求項１３】
前記基体の一部を前記成型体に収容し、そして前記成型体および前記基体が前記コンデンサーの平坦面を形成する請求項１２に記載のコンデンサー。
【請求項１４】
前記の少なくとも２つのコンデンサー素子が、前記第１基体に接続された第１端部および前記第２基体に接続された第２端部を有する第１コンデンサー素子、および前記第１基体に接続された第１端部および前記第２基体に接続された第２端部を有する第２コンデンサー素子を有する請求項１２に記載のコンデンサー。
【請求項１５】
前記第１コンデンサー素子の前記第１端部および前記第２コンデンサー素子の前記第１端部に隣接する前記成型体の表面に前記陰極端子を設ける請求項１４に記載のコンデンサー。
【請求項１６】
前記第１コンデンサー素子の前記第２端部および前記第２コンデンサー素子の前記第２端部に隣接する前記成型体の表面に前記陽極端子を設ける請求項１５に記載のコンデンサー。
【請求項１７】
さらに、前記第１コンデンサー素子の前記陽極部分を前記陽極端子に電気的に接続する第１陽極線、および前記第２コンデンサー素子の前記陽極部分を前記陽極端子に電気的に接続する第２陽極線を有する請求項１６に記載のコンデンサー。
【請求項１８】
前記陰極部分を導電性陰極被覆で被覆する請求項１１に記載のコンデンサー。
【請求項１９】
前記の少なくとも２つのコンデンサー素子を並列配置する請求項１１に記載のコンデンサー。
【請求項２０】
前記の少なくとも２つのコンデンサー素子を積み重ね配置する請求項１１に記載のコンデンサー。
【発明の詳細な説明】
【関連出願】
【０００１】
本出願は、２０１６年５月２５日に出願された米国特許出願第１５／１６４，１７８号の優先権を主張する出願である。この米国特許出願明細書全体をここに援用するものとする。
【技術分野】
【０００２】
本発明は電子部品（構成部分）に関し、具体的には群として、積み重ね体として、あるいはマルチアレイパッケージ（ｍｕｌｔｉ−ａｒｒａｙ  ｐａｃｋａｇｅｓ、ＭＡＰ）として形成したコンデンサーおよびこれの選別方法に関する。
【背景技術】
【０００３】
近年の技術進歩の結果、例えばパッキング効率を高めることによって電子部品をさらに小型化することが求められるようになってきている。自動車、航空電子工学、軍事部門や宇宙探査などの用途においても高周波性能や強靭性の改善が求められている。固体電解質タンタルコンデンサーは性能および信頼性が高いためこれら分野で広く使用されている。ＵＳＰ７，１６１，７９７および７，４４９，０３２（全体を援用するものとする）には、ＭＡＰ設計例および比較的小さいパッケージサイズでキャパシタンスの高い表面実装タンタルコンデンサーの製造方法が開示されている。
【０００４】
複数のコンデンサー素子をもつコンデンサーを対象とするＭＡＰ設計における陽極および陰極の各種構成も求められている。
【０００５】
さらに、信頼性が最も高いＭＡＰ設計およびＭＡＰ構成を有するコンデンサーを選択するためにこれらを選別する効率が良くかつ正確な方法も求められている。
【先行技術文献】
【特許文献】
【０００６】
【特許文献１】ＵＳＰ７，１６１，７９７
【特許文献２】ＵＳＰ７，４４９，０３２
【発明の概要】
【０００７】
本発明の一態様は、従来のタンタルコンデンサーよりもパッキング密度（体積効率）、電子性能および信頼性の点ですぐれているタンタルコンデンサーに関する。即ち、本発明は信頼性の高い固体タンタルコンデンサーおよびその製造方法に関する。本発明のコンデンサーは全体として導電性のポリマー陰極、複数の陽極コンデンサー素子を積み重ねた効率の高いパッケージ構成、および選別方法による高い信頼性を特徴とするものである。本発明はこのようなコンデンサーの性能を試験する選別方法（ｓｃｒｅｅｎｉｎｇ  ｐｒｏｃｅｓｓ）にも関する。
【０００８】
本発明の一態様は、一つかまたは複数の陽極を有するとともに、マルチアレイパッケージ設計を有するコンデンサーの選別方法に関する。この選別方法は、
上記コンデンサーの定格電圧以上の電圧を印加する工程、
高温を上記コンデンサーに加える工程、
上記コンデンサーのＤＣ漏れ電流を測定する工程、および
所定最大値と上記ＤＣ漏れ電流を比較する工程を有する。
【０００９】
本発明の別な態様は、マルチアレイパッケージ（ＭＡＰ）構成で構成したコンデンサーであって、少なくとも２つのコンデンサー素子を収容する成型体を有するコンデンサーに関する。これらコンデンサー素子を少なくとも一つの基体に接続する。この基体が成型体とともに平面を形成することになる。コンデンサー素子それぞれは陰極端子に電気的に接続される陰極部分、および陽極端子に電気的に接続される陽極部分を有する。
【図面の簡単な説明】
【００１０】
添付図面に示す実施例を参照する以下の記載から本発明をより詳細に理解できるはずである。
【００１１】
【図１Ａ】コンデンサーの横断面図である。
【図１Ｂ】図１Ａのコンデンサーを一部透明化して示す斜視図である。
【図２Ａ】ＭＡＰコンデンサーの横断面図である。
【図２Ｂ】図２ＡのＭＡＰコンデンサーを一部透明化して示す斜視図である。
【図３Ａ】本発明の構成に使用することができるＭＡＰコンデンサーの実施例を示す図である。
【図３Ｂ】本発明の構成に使用することができるＭＡＰコンデンサーの実施例を示す図である。
【図４Ａ】本発明の一態様に従って構成したＭＡＰコンデンサーの各種構成を一部透明化して示す斜視図である。
【図４Ｂ】本発明の一態様に従って構成したＭＡＰコンデンサーの各種構成を一部透明化して示す斜視図である。
【図５】本発明に従って構成したＭＡＰコンデンサー構成実施例を示す図である。
【図６Ａ】図５に５２０（ａ）として示すＭＡＰコンデンサーの一実施態様を示す横断側面図である。
【図６Ｂ】図５に５１５（ａ）として詳細に示すＭＡＰコンデンサーの実施態様を示す上部横断面図である。
【図７】図５に５１５（ｂ）として詳細に示すＭＡＰコンデンサーの実施態様を示す上部横断面図である。
【図８Ａ】本発明の一態様に従って構成したＭＡＰコンデンサーの一実施態様を一部透明化して示す斜視図である。
【図８Ｂ】図８Ａのコンデンサーを示す横断側面図である。
【図８Ｃ】図８ＡのＭＡＰコンデンサーを示す上部横断面図である。
【図９Ａ】本発明に従って構成したＭＡＰコンデンサーの一実施態様を一部透明化して示す斜視図である。
【図９Ｂ】図９ＡのＭＡＰコンデンサー示す横断側面図である。
【図９Ｃ】図９ＡのＭＡＰコンデンサーを示す上部横断面図である。
【図１０Ａ】本発明に従って構成したＭＡＰコンデンサーの一実施態様を一部透明化して示す斜視図である。
【図１０Ｂ】図１０ＡのＭＡＰコンデンサーを示す横断側面図である。
【図１０Ｃ】図１０ＡのＭＡＰコンデンサーを示す上部横断面図である。
【図１１】本発明の一態様に従ってタンタルコンデンサーを製造する製造方法を示す概略フローチャートである。
【図１２】本発明の選別方法を示す図である。
【図１３】本発明の一態様に従って高温下各種電圧におけるＤＣＬ選別の効果を示すグラフである。
【図１４】ＥＥケース１５０μＦ３０Ｖコンデンサーの破壊電圧でのＤＣＬ選別の効果を示すグラフである。
【図１５】ＥＥケース４７０μＦ１６Ｖコンデンサーの破壊電圧でのＤＣＬ選別の効果を示すグラフである。
【発明を実施するための形態】
【００１２】
当業者ならば、以下の説明によって本発明実施態様を実施しかつ利用できるはずであり、また当業者にとってはこれら実施態様の一部修正、等価体、変更、併用および代替は自明なはずである。従って、これらすべての一部修正、変更、等価体、併用および代替はいずれも、特許請求の範囲に記載した範囲内に包摂されるものである。
【００１３】
以下の説明で使用する用語は便宜的なもので、限定を意図するものではない。用語“右”、“左”、“上”や“下”は参照すべき添付図面における方向を示すものである。特許請求の範囲および明細書の対応する部分における単数表現は、特に断らない限り、一つかそれ以上の参照部分を含むものである。本明細書では、これらの用語は同義語などを包摂するものである。２つかそれ以上の“Ａ、ＢまたはＣ”などの個々の単位の前の“少なくとも一つの”はＡ、ＢまたはＣそれぞれが単独の場合を示すこともあり、あるいはこれらの任意の組み合わせを意味することもある。
【００１４】
以下、信頼性の高い固体タンタルコンデンサーの構造および製造方法について説明する。本明細書に開示する構造は、従来のコンデンサーよりも体積効率が高く、等価直列抵抗（ＥＳＲ）が低く、かつ等価直列インダクタンス（ＥＳＬ）が低いデバイスになる。さらに、本発明の製造方法を利用すると、信頼性が長く持続する製品が確実に得られる。
【００１５】
本発明のタンタルコンデンサー、およびタンタルコンデンサーの性能を選別、検討および／または試験する方法は以下の一つかそれ以上の作用効果を有する。
【００１６】
１．タンタル（Ｔａ）コンデンサー素子（陽極）については、導電性ポリマーで陽極を被覆し、陰極層を形成することによって製造できる。
【００１７】
２．本発明のコンデンサー構造の場合、ＭＡＰ構成を使用するためＥＳＲおよびＥＳＬが低くなる。そして、この低いＥＳＲおよびＥＳＬが高周波性能をすぐれたものにする。
【００１８】
３．本発明の一態様のコンデンサーの高周波性能については、ＭＡＰ構成であるデバイスにおいて（ｉ）一つのパッケージ内に複数の陽極を並列に組み付けるか、あるいは（ｉｉ）一つのパッケージ内に複数の陽極を積み重ねることによってＥＳＲおよびＥＳＬを実効的に下げることによってさらに改善できる。
【００１９】
４．完成したコンデンサーデバイスおよびアレイについて、高温下でかつデバイス定格化電圧を超える電圧で選別し、信頼性が例外的に高いコンデンサーデバイスを選別する。
【００２０】
本発明のコンデンサーおよび／またはコンデンサー構成の一実施態様の場合、タンタル陽極を陽極化成処理して誘電体層を形成し、導電性ポリマーで被覆処理して所定厚みの陰極層を形成することができる。次に、黒鉛／銀ペーストを被覆し、集電層を形成すると、組み立ての準備が整う。
【００２１】
コンデンサー素子については、例えばＵＳＰ７，１６１，７９７およびＵＳＰ７，４４９，０３２（内容全体を援用するものとする）に開示されているマルチアレイパッケージ（ＭＡＰ）法を使用して、基体上に一つか、あるいは２つの陽極として、あるいは２つの以上の複数の陽極として組み付ける。これら構成では、陰極および陰極リード部は個々のコンデンサーの任意のコンデンサーのなかで共通していてもよく、そうでなくともよい。同様に、陽極および陽極リード部は個々のコンデンサーの任意のコンデンサーのなかで共通していてもよく、そうでなくともよい。
【００２２】
図１Ａおよび図１Ｂにタンタルコンデンサーの実施例を示す。このコンデンサーはペレット１１５として形成したタンタルコンデンサー素子、このタンタルコンデンサーペレット１１５の陽極部分に埋設され、かつこれに電気的に接触するタンタル陽極線１２０、およびタンタル線１２０に電気的に接続され、タンタルコンデンサーペレット１１５を収容することができる成型樹脂体１４４のパッケージ外側において陽極接続端子になる陽極端子１１０を有する。さらに、コンデンサーの陰極に電気的に接続され、上記パッケージの外側において陰極接続端子になる陰極端子１２５も有する。
【００２３】
図１Ａおよび図１Ｂに示すように、基体については基体部分１３０ａおよび１３０ｂとして設ける。基体部分１３０ａはコンデンサーの陰極端部に隣接し、成型樹脂体１４４内部の容積を占める、複数部分からなる湾曲部または段差部を有する成型樹脂体１４４内に設ける。基体部分１３０ｂについても、同様に成型樹脂体１４４を設ける。
【００２４】
図２Ａおよび図２Ｂに、本発明のマルチアレイパッケージ（ＭＡＰ）構成の一部として使用するために、本発明の一態様に従って構成したタンタルコンデンサーを示す。図２Ａおよび図２Ｂに示すコンデンサーはタンタルコンデンサー素子２１５（本明細書では陽極、タンタルペレットまたはタンタルコンデンサーペレットと呼ぶこともある）、およびタンタルコンデンサーペレット２１５の陽極部分に埋設され、かつこれと電気的に接触するタンタル陽極線２２０を有する。タンタル線２２０に電気的に接続された陽極端子２３５が、コンデンサー本体を収容することができる成型樹脂体２４５のパッケージ外側において陽極接続端子になる。コンデンサー陰極に電気的に接続され、成型樹脂体２４５の外側において陰極接続端子になる陰極端子２２５も有する。導電性ペースト２４０がタンタルコンデンサーペレット２１５の少なくとも一部を取り囲み、かつ被覆することができる。非導電性接着剤２５０を使用して、以下に詳しく説明するように、タンタルコンデンサーペレット２１５の一部を平面状の基体部分２３０に取り付けてもよい。
【００２５】
図２Ａおよび図２Ｂの構造の場合、図１Ａおよび図１Ｂに示す内部基体１３０、湾曲基体１３０や段差基体１３０の代わりに、基体２３０を平面状基体２３０に設けるため、占有空間を小さくできる。さらに、図１に示すような従来構造とは対照的に、図２Ａおよび図２Ｂに示す構造の場合、タンタルペレットと陽極／陰極端子との間のパッケージ内部の電気的接続を短くできるため、両構造においてタンタルペレットのサイズが同じ場合、当然なことだが、本発明構造では占有面積が小さくなり、パッキング密度および体積効率、即ち単位体積当たりのキャパシタンスを高くできる。さらに、従来公知な電磁気の基本原理から、図２Ａおよび図２Ｂの本発明の短い電気接続の結果として、図１の従来構造よりもＥＳＲおよびＥＳＬが小さくなり、また高周波性能が向上する。
【００２６】
本発明のデバイス、構成または方法の一部として使用することができるコンデンサー構成については、全体を本明細書に援用するＵＳＰ７，１６１，７９７に示されている。即ち、ＵＳＰ７，１６１，７９７には、表面実装コンデンサーおよびその製造方法が記載されている。図３Ａおよび図３Ｂに、ＵＳＰ７，１６１，７９７に示されている構成を示すとともに、それぞれ２つのこのようなコンデンサー１０および１０Ａを示す。固体スラグまたはペレット陽極体１を絶縁材のケース６に収容する。陽極終端部３および陰極終端部２にはケース６の一方の側において表面実装部分を形成する。ケース６を介してペレット１の陰極終端部２から陰極まで内部電気接続４を行う。ペレット１に対応する陽極とケース６の外部にある陽極終端部３との間に電気接続９、７または７Ａを行う。電気絶縁接着剤５を使用して、陽極端部に隣接するペレット１の部分を陽極終端部３に接続する。外部接続部１６はコンデンサーの陰極端部の壁部にそって設けることができる。外部接続部７、７Ａがあるため、ケース６内の空間をより大きなペレット１に割り当てることによって体積効率を改善できる。
【００２７】
図２Ａおよび図２Ｂに例示するコンデンサーなどの基体上に設けた２つかそれ以上のコンデンサー素子を一枚のプレート上に積み重ねかつ成型することができる。このプレートについては、一つのパッケージ、デバイスまたはユニットに構成すればよい。このような構成の実施例を図４Ａおよび図４Ｂに示す。図示のように、２つのコンデンサー素子（４１０）を並列配置し、３つのコンデンサー素子（４２０）を並列配置し、２つのコンデンサー素子（４３０）を積み重ね、４つのコンデンサー素子（４４０）を積み重ね、６つのコンデンサー素子（４５０）を積み重ねる。図４Ａおよび図４Ｂの各実施例に示すコンデンサー素子の個数、およびコンデンサー素子の位置設定については、例示のみを目的とし、限定を意図していない。
【００２８】
図５に、本発明の各種の並列構成（ｐａｒａｌｌｅｌないしｓｉｄｅ−ｂｙ−ｓｉｄｅ）および積み重ね構成のコンデンサー素子の異なる図の例を示す。カラム（５１０）に各種構成の設計例を、カラム（５１５）に上部横断面図を、そしてカラム（５２０）に対応する斜視図を示す。
【００２９】
図６Ａおよび図６Ｂに、２つのコンデンサー素子（陽極）を有し、これらコンデンサー素子を並列（並び合うように）配置したマルチアレーパッケージ（ＭＡＰ）に示す（図４Ａ（４１０）および図５（５１５ａ）および（５２０ａ）に示す構成に対応する）複数のコンデンサー素子を有する構成を示す。コンデンサー素子についてはタンタルコンデンサーペレット３１５ａ、３１５ｂ（個々の陽極体について３１５ａ、３１５ｂとして別々に示す）として形成し、タンタル陽極リード線３２０については、タンタルコンデンサーペレット３１５ａ、３１５ｂそれぞれの陽極部分に埋設するか、あるいはその他の手段で接合または結合するとともに、この陽極部分に電気的に接触させる。このコンデンサー構成を成型樹脂体３４５に収容する。陽極端子３３５を陽極リード線３２０に電気的に接続し、成型樹脂体３４５のパッケージの外側に陽極接続端子を形成する。分離性エポキシ３５０を使用してコンデンサーの陽極部分を陽極端子基体３３０ｂに接合する。なお、この基体３３０ｂについては、上面の少なくとも一部を分離性エポキシ３５５で被覆しておく。
【００３０】
タンタルコンデンサーペレット３１５ａ、３１５ｂの一部を取り囲む導電性陰極被覆３６５を形成するが、タンタルコンデンサーペレット３１５ａ、３１５ｂの陽極部分についてはこれを露出状態にしておく。導電性接着エポキシ３６０を使用して、陰極３６５を陰極端子３２５に電気的に接着し、成型樹脂体３４５の外側に陰極接続端子を形成する。また、導電性接着エポキシ３６０を使用して、陰極部分３６５を陰極端子基体３３０ａに接着する。
【００３１】
図６Ａおよび図６Ｂに示すコンデンサー構成の場合、２つのコンデンサーを有するパッケージであり、コンデンサー素子を並列配置する。即ち、コンデンサー素子３１５ａ、３１５ｂが少なくとも陽極端子３３５、陰極端子３２５、基体３３０ａ、３３０ｂ、導電性接着エポキシ３６０、および分離性エポキシ３５５を共有する。図６Ａおよび図６Ｂに示すように、陽極リード線３２０および導電性陰極被覆３６５を設ける。共有された基体３３０ａ、３３０ｂは基体３３０ａと３３０ｂとの間の成型樹脂体３４５の底面とともにコンデンサーパッケージの平面状の底面を形成する。これら基体３３０ａ、３３０ｂの場合、公知コンデンサー構成のように、成型樹脂体３４５内部の容量を占有することはない。他の作用効果に加えて、この構成の場合、コンデンサー容量をより効率的に利用できる上に、パッケージをより平坦化できる。
【００３２】
図７に、三つの陽極を並列配置したマルチアレイパッケージ（ＭＡＰ）における複数のコンデンサーを有する構成（図４Ａ（４２０）および図５（５１５ｂ）および（５２０ｂ）に対応する）を示す。３つのコンデンサー素子３１５ａ、３１５ｂおよび３１５ｃを並列配置する。この構成は図６Ａおよび図６Ａに示す構成と似ているが、コンデンサー数は３個である。即ち、コンデンサー素子３１５ａ、３１５ｂおよび３１５ｃは少なくとも陽極端子３３５、陰極端子３２５、基体３３０ａ、３３０ｂ、導電性接着エポキシ３６０、および分離性エポキシ３５５を共有する。共有された基体３３０ａ、３３０ｂは基体３３０ａと３３０ｂとの間の成型樹脂体３４５の底面とともにコンデンサーパッケージの平面状の底面を形成する。これら基体３３０ａ、３３０ｂの場合、公知コンデンサー構成のように、成型樹脂体３４５内部の容量を占有することはない。他の作用効果に加えて、この構成の場合、コンデンサー容量をより効率的に利用できる上に、パッケージをより平坦化できる。図７の個々のコンデンサー素子３１５ａ、３１５ｂおよび３１５ｃの横断側面図は図６Ａと同じであるか、あるいは同様である。
【００３３】
図８Ａ、図８Ｂ、および図８Ｃに、本発明に従って構成したコンデンサーパッケージの異なる構成を示す。図８Ａ、図８Ｂ、および図８Ｃの構成の場合、図示の他のコンデンサー素子よりも広く、従って表面積および実装面積（ｆｏｏｔｐｒｉｎｔ）が大きいコンデンサー素子３１５ａおよび３１５ｂを相互に積み重ねる。即ち、上部（ｔｏｐ  ｏｒ  ｕｐｐｅｒ）コンデンサー素子３１５ａを底部（ｂｏｔｔｏｍ  ｏｒ  ｌｏｗｅｒ）コンデンサー素子３１５ｂの上部に積み重ねる。この構成の場合、コンデンサー素子３１５ａ、３１５ｂの本体は図６Ａ、図６Ｂおよび図７に示す実施態様よりも広い。基体３３０ａ、３３０ｂについては、成型樹脂体３４５内であって、成型樹脂体３４５のほぼ中央においてコンデンサー素子３１５ａと３１５ｂとの間に位置設定する。
【００３４】
図８Ａ、図８Ｂおよび図８Ｃに示すように、コンデンサー素子３１５ａ、３１５ｂは外装用導電性接着エポキシ３６０を有し、各導電性陰極被覆３６５を陰極端子基体３３０ａに接合する。コンデンサー素子３１５ａ、３１５ｂの陽極端部において、陽極端子基体３３０ｂの上面および底面に非導電性保護ストリップ３７０を被覆する。絶縁性の接着エポキシ３５０を使用して、コンデンサー素子３１５ａ、３１５ｂの陽極部分を保護ストリップ３７０に接合する。
【００３５】
全体としてＬ字形の陰極端子はコンデンサーパッケージの陰極面にそって第１部分３２５ａを有し、そして陰極に隣接するコンデンサーパッケージの下面にそって第２部分３２５ｂを有する。陰極端子３２５ａ、３２５ｂは導電性接着エポキシ３６０によって各陰極３６５に電気的に接続する。全体としてＬ字形の陽極端子はコンデンサーパッケージの陽極面にそって第１部分３３５ａを有し、そして陽極に隣接するコンデンサーパッケージの下面にそって第２部分３３５ｂを有する。これらの構成によって表面実装可能なデバイスを実現できる。図８Ａ、図８Ｂおよび図８Ｃの構成によって、コンデンサーパッケージに対して利用できる容量を効率的に利用した状態で、積み重ねコンデンサー素子を実現できる。
【００３６】
図９Ａ、図９Ｂおよび図９Ｃに示す別な実施態様は、（図４Ｂ（４４０）および図５（５１５ｃ）および（５２０ｃ）の構成に対応する）４つのコンデンサー素子を有する構成である。図９Ａ、図９Ｂおよび図９Ｃに示すように、積み重ね体の上部列に２つのコンデンサー素子３１５ａおよび３１５ｂを並列ないし並べて配置する。さらに、積み重ね体の底部列に２つのコンデンサー素子３１５ｃおよび３１５ｄを並列配置する。図９Ａ、図９Ｂおよび図９Ｃに示すように、コンデンサー素子３１５ａおよび３１５ｃ、およびコンデンサー素子３１５ｂおよび３１５ｄは外装用導電性接着エポキシ３６０を有し、各導電性陰極被覆３６５を陰極端子基体３３０ａに接合する。コンデンサー素子の陽極端部において、陽極端子基体３３０ｂの上面および底面に非導電性保護ストリップ３７０を被覆する。絶縁性の接着エポキシ３５０を使用して、コンデンサー素子３１５ａ、３１５ｂの陽極部分を保護ストリップ３７０に接合する。
【００３７】
全体としてＬ字形の陰極端子はコンデンサーパッケージの陰極面にそって第１部分３２５ａを有し、そして陰極に隣接するコンデンサーパッケージの下面にそって第２部分３２５ｂを有する。陰極端子３２５ａ、３２５ｂは導電性接着エポキシ３６０によって各陰極３６５に電気的に接続する。全体としてＬ字形の陽極端子はコンデンサーパッケージの陽極面にそって第１部分３３５ａを有し、そして陽極に隣接するコンデンサーパッケージの下面にそって第２部分３３５ｂを有する。これらの構成によって表面実装可能なデバイスを実現できる。図９Ａ、図９Ｂおよび図９Ｃの構成によって、コンデンサーパッケージに対して利用できる容量を効率的に利用した状態で、積み重ねコンデンサー素子を実現できる。
【００３８】
図１０Ａ、図１０Ｂおよび図１０Ｃに、（図４Ｂ（４５０）に対応し、図５（５１５ｃ）および（５２０ｃ）に図示されている）本発明に従って構成した６つのコンデンサー素子を有する構成を示す。図１０Ａ、図１０Ｂおよび図１０Ｃに図示するように、積み重ね体の上部列に３つのコンデンサー素子３１５ａ、３１５ｂおよび３１５ｃを並列ないし並べて配置する。さらに、積み重ね体の底部列に３つのコンデンサー素子３１５ｄ、３１５ｅおよび３１５ｆを並列ないし並べて配置する。図１０Ａ、図１０Ｂおよび図１０Ｃに図示するように、コンデンサー素子３１５ａおよび３１５ｆ、コンデンサー素子３１５ｂおよび３１５ｅ、およびコンデンサー素子３１５ｃおよび３１５ｄは外装用導電性接着エポキシ３６０を有し、各導電性陰極被覆３６５を陰極端子基体３３０ａに接合する。コンデンサー素子の陽極端部において、陽極端子基体３３０ｂの上面および底面に非導電性保護ストリップ３７０を被覆する。絶縁性の接着エポキシ３５０を使用して、コンデンサー素子３１５ａ、３１５ｂの陽極部分を保護ストリップ３７０に接合する。
【００３９】
全体としてＬ字形の陰極端子はコンデンサーパッケージの陰極面にそって第１部分３２５ａを有し、そして陰極に隣接するコンデンサーパッケージの下面にそって第２部分３２５ｂを有する。陰極端子３２５ａ、３２５ｂは導電性接着エポキシ３６０によって各陰極３６５に電気的に接続する。全体としてＬ字形の陽極端子はコンデンサーパッケージの陽極面にそって第１部分３３５ａを有し、そして陽極に隣接するコンデンサーパッケージの下面にそって第２部分３３５ｂを有する。これらの構成によって表面実装可能なデバイスが可能になる。図１０Ａ、図１０Ｂおよび図１０Ｃの構成によって、コンデンサーパッケージに対して利用できる容量を効率的に利用した状態で、積み重ねコンデンサー素子を実現できる。
【００４０】
図１１は、本発明に従ってデバイスを製造する方法を示す例示的な工程チャートである。コンデンサー素子については、粉体のプレスおよび焼結、誘電体の形成、ポリマー被覆および黒鉛／Ａｇの設層を行った後に製造する。次に、一つの、あるいは複数のコンデンサー素子を組み付け、および／または積み重ね、パックおよび／またはブロックに成型してから、これを個々のデバイスに切断する。陽極終端部および陰極終端部については、金属層をデバイスにメッキすることによって形成する。本発明の製造方法の概略を以下に示す。
【００４１】
（ａ）タンタル金属粉体をプレス／焼結し、焼結タンタル陽極ペレットを形成する。
【００４２】
（ｂ）誘電体形成工程を使用して、タンタル陽極ペレットの表面に誘電体を形成する。コンデンサー誘電体の形成については、一般に、陽極材の陽極酸化（例えばＴａのＴａ２Ｏ５への酸化）を行い、陽極体の表面に酸化層を形成して行う。
【００４３】
（ｃ）タンタル陽極に導電性ポリマーを被覆し、陰極層を形成する。
【００４４】
（ｄ）陽極に次に黒鉛／銀ペーストを被覆し、集電層を形成する。
【００４５】
（ｅ）コンデンサー素子を基体に組み付け、成型する。
【００４６】
（ｆ）コンデンサー素子を切断し、個々のコンデンサー素子を形成する。
【００４７】
（ｇ）個々のコンデンサー素子に終端部をメッキする。
【００４８】
（ｈ）エージングおよび試験を行った後に、製品品質および製品信頼性を確認するためにコンデンサーの選別を行う。この選別は、高温下定格電圧よりも高い所定電圧を印加することによって行う。この所定電圧については、例えば定格電圧の約１３０％〜約２５０％の範囲から選択すればよい。高温については、約８５℃〜約１５０℃の範囲から選択するのが好ましい。上記高温下で測定された母集団の統計学的分析から誘導された所定値未満のＤＣ漏れ電流（ＤＣＬ）を示す部分（選別されたデバイス）を選別試験に合格したものとする。
【００４９】
図１２に、本発明の例示的な選別方法８００を示す。高温環境８１０内で定格電圧（Ｖｒ）を超える電圧を選別対象のコンデンサーに印加する。これら条件下で所定時間経過後に、コンデンサーのＤＣ漏れ電流（ＤＣＬ）が所定の最大値を超えない場合に、このコンデンサーは選別試験８１５に合格したことになる。合格したコンデンサーは目視検査を行い、輸送・運送８２０を目的としてパックする。別な表現では、ＤＣＬが最大値を超えるコンデンサーは選別試験に落ちたものとみなし、廃棄処分８２５する。
【００５０】
高温選別試験の利点を挙げると、一般に漏れ電流は温度が高くなるに従って高くなるため、選別感度が高くなり、また選別効率が高くなることである。このため、選別試験時に破壊電圧付近や破壊電圧以上の電圧を印加した場合に、選別される部分に過剰なストレスが加わることがなくなる。
【００５１】
ＤＣＬ選別試験の場合、対応する分野である程度使用されているが、十分高い電圧を印加した状態で高温選別試験を行うと、予想してもいなかった驚くべき好ましい結果が得られることがわかった。即ち、この試験方法の場合、試験対象のデバイスの“弱い”母集団を選別できるだけでなく、残りの母集団（即ち、合格判定の母集団）の電気的ストレスに対する強靭性および抵抗性をより強くできるため、デバイスの“合格判定”の母集団の信頼性がいっそう高くなる。
【００５２】
本発明の作用効果である低いＥＳＲ／ＥＳＬを実施例１で説明する。より高い信頼性については実施例２、実施例３および実施例４で説明する。
【００５３】
実施例１
１７０μＦ１６Ｖ定格化Ｔａ陽極を導電性ポリマーで被覆し、陰極層を形成した。次に、陽極に黒鉛／銀ペーストを被覆し、集電層を形成した。マルチアレイパッケージ（ＭＡＰ）法を使用して基体に陽極を組み付けた。例えば図８Ａ、図８Ｂおよび図８Ｃに示すように積み重ねることによって２つの陽極を接続し、３３０μＦ１６Ｖのコンデンサーを作成した。リフロー処理、エージング、電流／電圧サージ、目視検査および１２５℃における３０ＶでのＤＣＬ選別試験を行った後の完成コンデンサーの２０ＭＨｚでのＥＳＲ値は１５ｍＯｈｍ以下で、ＥＳＬは２．３ｎＨ未満である。このデバイスのＥＳＲ性能は、ＥＳＲが２５ｍＯｈｍの対応する単陽極コンデンサーよりもはるかにすぐれている。
【００５４】
実施例２
４７μＦ１６Ｖ定格化Ｔａ陽極を導電性ポリマーで被覆し、陰極層を形成した。次に、陽極に黒鉛／銀ペーストを被覆し、集電層を形成した。マルチアレイパッケージ（ＭＡＰ）法を使用して基体に一つの陽極を組み付けた。リフロー処理、エージング、電流／電圧サージおよび目視検査を行った後、同じロットから４群の試験サンプルを選択し、各群に１２５℃下で９０秒間それぞれ０Ｖ、１５Ｖ、２３Ｖおよび３４Ｖを印加した。不合格品の選別後、各群について破壊電圧試験を行った。破壊電圧試験後、コンデンサーに高い電圧を印加し、コンデンサーが破壊した電圧をモニターし、記録した。
【００５５】
破壊電圧試験の結果を図１３に示す。なお、“ＨＤＣＬ”は“ホット（Ｈｏｔ）”（例えば高温）ＤＣＬ選別試験を示す。図１３に示す結果から確認できるように、選別試験電圧がちょうど１５．５Ｖおよび２２．５Ｖまで高くなった時点での破壊電圧の平均値は３９Ｖである。ところが、十分高い電圧、例えば３３．８Ｖ（定格電圧の２１１％）を印加すると、平均破壊電圧は３９Ｖから４５Ｖに上昇し、目覚ましい向上を示す。この結果は、高温選別は、適正な電圧を選択する限り、製品の信頼性を有効に改善するものであることを示す。
【００５６】
実施例３
７５μＦ３０Ｖ定格化Ｔａ陽極を導電性ポリマーで被覆し、陰極層を形成した。次に、陽極に黒鉛／銀ペーストを被覆し、集電層を形成した。マルチアレイパッケージ（ＭＡＰ）法を使用して基体に２つの陽極を組み付け、積み重ねて、１５０μＦ３０Ｖのコンデンサーを作成した。リフロー処理、エージング、電流／電圧サージおよび目視検査を行った後、試験サンプル群を選択し、１２５℃で５０Ｖ（定格電圧の１６７％）選別試験を行った。この試験群の破壊電圧は、図１４に示すように、選別試験を行わない群に匹敵するものである。選別試験群の平均破壊電圧は６３Ｖで、一方選別試験なしの群の破壊電圧は６０Ｖである。
【００５７】
実施例４
２４０μＦ１６Ｖ定格化Ｔａ陽極を導電性ポリマーで被覆し、陰極層を形成した。次に、陽極に黒鉛／銀ペーストを被覆し、集電層を形成した。マルチアレイパッケージ（ＭＡＰ）法を使用して基体に２つの陽極を組み付け、積み重ねて、４７０μＦ１６Ｖのコンデンサーを作成した。リフロー処理、エージング、電流／電圧サージおよび目視検査を行った後、試験サンプル群を選択し、１２５℃で２３Ｖ（定格電圧の１４３％）選別試験を行った。この試験群の破壊電圧は、図１５に示すように、選別試験を行わない群に匹敵するものである。選別試験群の平均破壊電圧は３６Ｖで、一方選別試験なしの群の破壊電圧は３１Ｖである。
【００５８】
高温選別による破壊電圧の改善は注目に値する上に有用である。この作用効果を得るために、選別電圧は十分高く設定する必要があるが、選別電圧をあまりにも高く設定すると、収率がかなり低下し、電圧が製品の破壊電圧に近くなるか、あるいはこれを超えた場合に、誘電体性能が劣化することもあり得る。従って、選別電圧については、最適な範囲内で適切に選択する必要がある。性能の最適化の点からは、選別電圧は定格電圧に等しいか、あるいは約１．３倍程度高くなるように設定することが好ましい。定格電圧よりも約１．３倍〜約２倍高い選別電圧範囲を使用することができる。
【００５９】
本発明技術の具体的な実施態様に関する上記説明は例示を目的とするものである。この説明は完全を期するものではなく、また本発明を厳密な開示形態に限定するものでもなく、多数の一部変更などは以上の説明に照らして可能であることは自明と考えられる。実施態様については、本発明の原理およびその応用を明示するために選択したもので、当業者ならば、本発明技術および一部変更を伴う各種実施態様を意図する用途に応じて実施することは可能なはずである。本発明の範囲は特許請求の範囲およびその等価範囲に記載する通りである。
【符号の説明】
【００６０】
１：ペレット陽極体、ペレット
２：陰極終端部
３：陽極終端部
４：内部電気接続
５：電気絶縁接着剤
６：ケース
７、７Ａ、９：電気接続
７、７Ａ、１６：外部接続部
１０、１０Ａ：コンデンサー
１１０、２３５、３３５：陽極端子
１１５、２１５：タンタルコンデンサーペレット
１２０、２２０：タンタル陽極線、タンタル線
１２５、２２５、３２５：陰極端子
１３０：内部基体、湾曲基体、段差基体
１３０ａ、１３０ｂ：基体部分
１４４、２４５、３４５：成型樹脂体
２３０：平面状基体、基体部分
２４０：導電性ペースト
２５０：非導電性接着剤
３１５ａ、３１５ｂ、３１５ｃ、３１５ｄ、３１５ｅ、３１５ｆ：コンデンサー素子
３２０：陽極リード線
３２５ａ、３３５ａ：第１部分
３２５ｂ、３３５ｂ：第２部分
３３０ａ：陰極端子基体
３３０ｂ：陽極端子基体
３５０、３５５：分離性エポキシ、絶縁性の接着エポキシ
３６０：導電性接着エポキシ
３６５；導電性陰極被覆、陰極
３７０：保護ストリップ
４１０：２つのコンデンサー素子
４２０：３つのコンデンサー素子
４３０：２つのコンデンサー素子
４４０：４つのコンデンサー素子
４５０：６つのコンデンサー素子
５１０、５１５、５２０：カラム
８００：選別方法
８１０：高温環境
８１５：選別試験
８２０：輸送・運送
８２５：廃棄処分
【図１Ａ】
2019521512.tif 000003
【図１Ｂ】
2019521512.tif 000004
【図２Ａ】
2019521512.tif 000005
【図２Ｂ】
2019521512.tif 000006
【図３Ａ】
2019521512.tif 000007
【図３Ｂ】
2019521512.tif 000008
【図４Ａ】
2019521512.tif 000009
【図４Ｂ】
2019521512.tif 000010
【図５】
2019521512.tif 000011
【図６Ａ】
2019521512.tif 000012
【図６Ｂ】
2019521512.tif 000013
【図７】
2019521512.tif 000014
【図８Ａ】
2019521512.tif 000015
【図８Ｂ】
2019521512.tif 000016
【図８Ｃ】
2019521512.tif 000017
【図９Ａ】
2019521512.tif 000018
【図９Ｂ】
2019521512.tif 000019
【図９Ｃ】
2019521512.tif 000020
【図１０Ａ】
2019521512.tif 000021
【図１０Ｂ】
2019521512.tif 000022
【図１０Ｃ】
2019521512.tif 000023
【図１１】
2019521512.tif 000024
【図１２】
2019521512.tif 000025
【図１３】
2019521512.tif 000026
【図１４】
2019521512.tif 000027
【図１５】
2019521512.tif 000028
【国際調査報告】
2019521512.tif 000029
2019521512.tif 000030
2019521512.tif 000031